"キットであって、成分として、少なくともa1一官能性の、疎水性のメタクリル酸エステルと、a2充填剤と、a3a1に可溶でかつ少なくとも1つのペルオキシド基を有するラジカル開始剤とを含有するキット成分aであって、キット成分aは、キット成分aの中に含有される成分の総重量に基づいて15~85重量のメタクリル酸エステルa1および85重量未満の充填剤a2を含有するキット成分aと、成分として、少なくともb1一官能性の、疎水性のメタクリル酸エステルと、b2充填剤と、b3b1に可溶でかつペルオキシド基を有しないラジカル開始剤とを含有するキット成分bであって、キット成分bは、キット成分bの中に含有される成分の総重量に基づいて15~85重量のメタクリル酸エステルb1および85重量未満の充填剤b2を含有するキット成分bと、成分として、少なくともc1一官能性の、疎水性のメタクリル酸エステルと、c2充填剤と、c3c1に可溶でかつ前記ラジカル開始剤a3およびb3からラジカルを形成することができる促進剤とを含有するキット成分cであって、キット成分cは、キット成分cの中に含有される成分の総重量に基づいて15~85重量のメタクリル酸エステルc1および85重量未満の充填剤c2を含有するキット成分cと、を含み、前記キット成分a、b、またはcのうちの少なくとも1つは少なくとも1つのハロゲン化物塩を含有し、前記キット成分a、b、またはcのうちの少なくとも1つは少なくとも1つの架橋剤を含有し、前記キット成分a、b、およびcの中に含有される成分の総重量に基づいて、i前記メタクリル酸エステルa1、b1、およびc1の総重量は15~50重量の範囲にあり、ii充填剤a2、b2、およびc2の総重量は40~85重量の範囲にあり、iii前記ラジカル開始剤a3の重量は0.01~4重量の範囲にあり、iv前記ラジカル開始剤b3の重量は0.01~4重量の範囲にあり、v前記促進剤c3の重量は0.000001~3重量の範囲にあり、vi前記少なくとも1つのハロゲン化物塩の総重量は0.001~5重量の範囲にあり、vii前記少なくとも1つの架橋剤の総重量は0.2~3重量の範囲にあるキット。前記メタクリル酸エステルa1、b1およびc1のうちの少なくとも1つは、メタクリル酸メチルエステルおよびメタクリル酸エチルエステルからなる群から選択される、請求項1に記載のキット。前記充填剤a2、b2およびc2のうちの少なくとも1つは、前記メタクリル酸エステルa1、b1およびc1のうちの少なくとも1つに可溶なポリマー、前記メタクリル酸エステルa1、b1およびc1のうちの少なくとも1つに不溶性のポリマー、無機塩、無機酸化物、金属、および金属合金からなる群から選択される、請求項1または請求項2に記載のキット。前記メタクリル酸エステルa1、b1およびc1のうちの少なくとも1つに可溶なポリマーは、少なくとも150,000g/molの重量平均分子量を有する、請求項3に記載のキット。前記ラジカル開始剤a3は、ジベンゾイルペルオキシドおよびジラウロイルペルオキシドからなる群から選択される、請求項1から請求項4のいずれか1項に記載のキット。前記ラジカル開始剤b3は、バルビツール酸および1位または5位で置換されているバルビツール酸からなる群から選択される、請求項1から請求項5のいずれか1項に記載のキット。前記ラジカル開始剤b3は、1-シクロヘキシル-5-エチル-バルビツール酸、1-n-ブチル-バルビツール酸、および5-ブチル-バルビツール酸からなる群から選択される、請求項6に記載のキット。前記促進剤c3は、酸化段階0のほかに、少なくとも2つの他の酸化段階をとることができる金属のイオンを有する塩からなる群から選択される、請求項1から請求項7のいずれか1項に記載のキット。前記金属イオンは、銅イオン、鉄イオン、コバルトイオン、およびマンガンイオンからなる群から選択される、請求項8に記載のキット。前記促進剤c3は、2-エチルヘキサン酸銅II、ラウリン酸銅II、デカン酸銅II、オクチル酸銅II、銅IIアセチルアセトナート、およびメタクリル酸銅IIからなる群から選択される、請求項8または請求項9に記載のキット。前記少なくとも1つのハロゲン化物塩は、金属ハロゲン化物、塩酸塩、および第四級ハロゲン化アンモニウム塩からなる群から選択される、請求項1から請求項10のいずれか1項に記載のキット。前記少なくとも1つの架橋剤は、多官能性メタクリレートモノマーからなる群から選択される、請求項1から請求項11のいずれか1項に記載のキット。前記多官能性メタクリレートモノマーは、エチレングリコールジメタクリレート、ブチレングリコールジメタクリレート、およびヘキサメチレンジメタクリレートからなる群から選択される、請求項12に記載のキット。前記キット成分a、bおよびcのうちの少なくとも1つは、少なくとも1つの薬学的有効成分を含有する、請求項1から請求項13のいずれか1項に記載のキット。前記少なくとも1つの薬学的有効成分は、抗生物質、抗炎症剤、ホルモン、成長因子、ビスホスホネート類、および細胞分裂抑制剤からなる群から選択される、請求項14に記載のキット。前記キット成分a、bおよびcのうちの少なくとも1つは、少なくとも1つの放射線不透過性物質を含有する、請求項1から請求項15のいずれか1項に記載のキット。前記キット成分a、bおよびcのうちの少なくとも1つは染料を含有する、請求項1から請求項16のいずれか1項に記載のキット。ペーストであって、i15~50重量の少なくとも1つの一官能性の、疎水性のメタクリル酸エステルと、ii40~85重量の少なくとも1つの充填剤と、iii0.01~4重量の、前記メタクリル酸エステルiに可溶でありかつ少なくとも1つのペルオキシド基を有する少なくとも1つのラジカル開始剤と、iv0.01~4重量の、前記メタクリル酸エステルiに可溶でありかつペルオキシド基を有しない少なくとも1つのラジカル開始剤と、v0.000001~3重量の、前記メタクリル酸エステルiに可溶でありかつiiiおよびivに係る前記ラジカル開始剤からラジカルを形成することができる少なくとも1つの促進剤と、vi0.001~5重量の少なくとも1つのハロゲン化物塩と、vii0.2~3重量の少なくとも1つの架橋剤と、を含むペースト。関節内部人工器官を固定するための、請求項1から請求項17のいずれか1項に記載のキットまたは請求項18に記載のペースト。骨欠損を充填するための、請求項1から請求項17のいずれか1項に記載のキットまたは請求項18に記載のペースト。それゆえ、本発明は、高衝撃強さを有してできる限り気泡がない骨セメントの製造が可能になるキットを提供するという目的に基づく。別の目的は、できる限り気泡がなくかつ高衝撃強さを呈する骨セメントを生成することができるペーストを提供することにある。これらの目的は、独立請求項の主題により成し遂げられる。従って、本発明は、キットであって、成分として、少なくともa1一官能性の、疎水性のメタクリル酸エステルと、a2充填剤と、a3a1に可溶でかつ少なくとも1つのペルオキシド基を有するラジカル開始剤とを含有するキット成分aであって、キット成分aは、キット成分aの中に含有される成分の総重量に基づいて15~85重量のメタクリル酸エステルa1および85重量未満の充填剤a2を含有するキット成分aと、成分として、少なくともb1一官能性の、疎水性のメタクリル酸エステルと、b2充填剤と、b3b1に可溶でかつペルオキシド基を有しないラジカル開始剤とを含有するキット成分bであって、キット成分bは、キット成分bの中に含有される成分の総重量に基づいて15~85重量のメタクリル酸エステルb1および85重量未満の充填剤b2を含有するキット成分bと、成分として、少なくともc1一官能性の、疎水性のメタクリル酸エステルと、c2充填剤と、c3c1に可溶でかつラジカル開始剤a3およびb3からラジカルを形成することができる促進剤とを含有するキット成分cであって、キット成分cは、キット成分cの中に含有される成分の総重量に基づいて15~85重量のメタクリル酸エステルc1および85重量未満の充填剤c2を含有するキット成分cと、を含み、このキット成分a、b、またはcのうちの少なくとも1つは少なくとも1つのハロゲン化物塩を含有し、キット成分a、b、またはcのうちの少なくとも1つは少なくとも1つの架橋剤を含有し、当該キット成分a、b、およびcの中に含有される成分の総重量に基づいて、iメタクリル酸エステルa1、b1、およびc1の総重量は15~50重量の範囲にあり、ii充填剤a2、b2、およびc2の総重量は40~85重量の範囲にあり、iiiラジカル開始剤a3の重量は0.01~4重量の範囲にあり、ivラジカル開始剤b3の重量は0.01~4重量の範囲にあり、v促進剤c3の重量は0.000001~3重量の範囲にあり、vi少なくとも1つのハロゲン化物塩の総重量は0.001~5重量の範囲にあり、vii少なくとも1つの架橋剤の総重量は0.2~3重量の範囲にあるキットを提供する。さらには、本発明は、i15~50重量の少なくとも1つの一官能性の、疎水性のメタクリル酸エステルと、ii40~85重量の少なくとも1つの充填剤と、iii0.01~4重量の、メタクリル酸エステルiに可溶でありかつ少なくとも1つのペルオキシド基を有する少なくとも1つのラジカル開始剤と、iv0.01~4重量の、メタクリル酸エステルiに可溶でありかつペルオキシド基を有しない少なくとも1つのラジカル開始剤と、v0.000001~3重量の、メタクリル酸エステルiに可溶でありかつiiiおよびivに係るラジカル開始剤からラジカルを形成することができる少なくとも1つの促進剤と、vi0.001~5重量の少なくとも1つのハロゲン化物塩と、vii0.2~3重量の少なくとも1つの架橋剤とを含むペーストを提供する。互いに異なるラジカル開始剤と、一方で促進剤、ならびに他方で架橋剤との本発明に係る系の組み合わせを通して、数分以内にその最終強度に到達する高衝撃強さを有する、ほぼ気泡がない骨セメントの製造が可能である。独国特許第102007050762B3号明細書から公知であるように、当該骨セメントペーストの中に含有されるモノマーの重合のために、銅塩と一緒にバルビツール酸誘導体またはペルオキシドのいずれかが開始剤として使用される場合、これが気泡の形成およびその骨セメントペーストの中に含有されるモノマーの不完全な変換に起因する衝撃強さの低下につながっている。驚くべきことに、一方で、ペルオキシド基を有する少なくとも1つのラジカル開始剤、ペルオキシド基を有しないラジカル開始剤、および適切な促進剤を含有する開始剤系が使用され、他方で、重合が明確な濃度の架橋剤の存在下で行われる場合は、骨セメントの衝撃強さは増加させることができるということが見出された。これらの効果は、ペルオキシド基を有しないラジカル開始剤の使用に起因して、その開始剤が重合の迅速な開始および均一な加熱につながるということに由来する可能性がある。それに関連して、少なくとも1つのペルオキシド基を含有するラジカル開始剤によって後硬化が開始されるときに、固化が始まる。この後硬化は、強い熱ショックを伴う。さらには、これが、これらの2つの異なるラジカル開始剤間の反応につながり、重合プロセスが完全に実施されるという結果になるようである。架橋剤が同時に存在することに起因して、これは、硬化の初期段階で始まる粘度の大きな上昇につながる。本発明によれば、キット成分の混合前は少なくとも1つのペルオキシド基を有するレドックス開始剤がペルオキシド基を有しないレドックス開始剤と分離されることが必須である。両方のレドックス開始剤が1つのキット成分の中で一緒に存在すれば、これは、これらの2つのレドックス開始剤間の反応に起因してラジカルの生成につながり、従って存在するモノマーの所望されない重合につながるであろう。その結果、これらのキット成分は保存のためには安定ではないであろう。従って、互いから別々に以下の成分を含有する少なくとも3つのキット成分が必要とされる:iペルオキシド基を有するレドックス開始剤、iiペルオキシド基を有しないレドックス開始剤、およびiii促進剤。従って、本発明によれば、キットが提供される。本発明の範囲では、キットは、いくつかの別々に梱包されたキット成分を有する系であると理解される。個々のキット成分は、例えば、瓶またはバッグの中で滅菌された形で梱包されて提供することができる。本発明の場合、当該キットは、異なる成分を含有し従って異なる組成を有する少なくとも3つのキット成分a、b、およびcを含む。本発明によれば、当該キットが3つより多いキット成分を含有することも可能である。少なくとも3つのキット成分の中に含有される組成物を混合することにより、最初にペーストが製造され、硬化後に骨セメントを形成するために、使用者がこのペーストを最終的に形作ることができる。キット成分aは、成分として少なくともa1一官能性の、疎水性のメタクリル酸エステルと、a2充填剤と、a3a1に可溶でかつ少なくとも1つのペルオキシド基を有するラジカル開始剤とを含有し、キット成分aはキット成分aの中に含有される成分の総重量に基づいて15~85重量のメタクリル酸エステルa1および85重量未満の充填剤a2とを含有する。加えて、キット成分aはさらなる成分を含んでもよい。しかしながら、キット成分aが上に挙げた成分からなることも可能である。メタクリル酸のいずれの疎水性のエステルも、一官能性の、疎水性のメタクリル酸エステルa1として使用することができる。疎水性の、一官能性のメタクリル酸エステルa1の使用を通して、当該骨セメントの後の体積の増加、従って骨への損傷を防ぐことができる。好ましい実施形態によれば、一官能性のメタクリル酸エステルa1は、それがエステル基のほかにはさらなる極性基を含まない場合は、疎水性である。好ましくは、一官能性の、疎水性のメタクリル酸エステルa1は、カルボキシル基、ヒドロキシル基、アミド基、スルホン酸基、スルフェート基、ホスフェート基、またはホスホネート基を有しない。本発明に従って使用されるメタクリル酸エステルa1は、好ましくは、1000g/mol未満の重量平均分子量を有する。本発明の範囲では、分子量に関する数字は、粘度測定により決定された分子量を指す。使用されるエステルは、好ましくはアルキルエステルである。好ましい実施形態によれば、このアルキルエステルは、メタクリル酸と1~20個の炭素原子、より好ましくは1~10個の炭素原子、さらにより好ましくは1~6個の炭素原子、なおとりわけ好ましくは1~4個の炭素原子を有するアルコールとのエステルである。このアルコールは置換されていてもよいしまたは非置換であってもよいが、非置換であることが好ましい。さらには、このアルコールは飽和であってもよいしまたは不飽和であってもよいが、好ましくは飽和である。とりわけ好ましい実施形態によれば、一官能性の、疎水性のメタクリル酸エステルa1はメタクリル酸メチルエステルまたはメタクリル酸エチルエステルを含む。キット成分aは、キット成分aの中に含有される成分の総重量に基づいて15~85重量、好ましくは20~70重量、より好ましくは25~60重量、さらにより好ましくは25~50重量の少なくとも1つの一官能性の、疎水性のメタクリル酸エステルa1を含有する。結果として、キット成分aは、一官能性の、疎水性のメタクリル酸エステルa1の総重量が特定された範囲の中にある限り、1以上の構造的に異なる、一官能性の、疎水性のメタクリル酸エステルa1を含有することができる。キット成分aに含有される少なくとも1つの充填剤a2は、室温で固体でありかつキット成分aの中の他の成分から構成される混合物の粘度を上昇させることができる物質である。充填剤a2は生体適合性でなければならない。好ましい実施形態によれば、充填剤a2は、i少なくともメタクリル酸エステルa1、b1、およびc1のうちの少なくとも1つに可溶なポリマー、より好ましくは少なくともメタクリル酸エステルa1に可溶なポリマー、iiメタクリル酸エステルa1、b1、およびc1のうちの少なくとも1つに不溶性のポリマー、より好ましくは少なくともメタクリル酸エステルa1に不溶性のポリマー、iii無機塩、iv無機酸化物、v金属、およびvi金属合金からなる群から選択される。充填剤a2は微粒子であることが好ましい。とりわけ好ましい実施形態によれば、充填剤a2は、10nm~100μmの範囲、とりわけ好ましくは100nm~10μmの範囲の平均粒径を有する。本願明細書で使用する場合、平均粒径は、その粒子の少なくとも90によって占められるサイズの範囲であると理解されたい。本発明の範囲では、用語ポリマーはホモポリマーおよびコポリマーの両方を包含する。当該メタクリル酸エステルa1、b1、およびc1のうちの少なくとも1つに可溶なポリマーは、好ましくは、少なくとも150,000g/molの重量平均分子量を有するポリマーを含む。例えば、このポリマーは、メタクリル酸エステルのポリマーまたはコポリマーを含むことができる。とりわけ好ましい実施形態によれば、当該少なくとも1つのポリマーは、ポリメタクリル酸メチルエステルPMMA、ポリメタクリル酸エチルエステルPMAA、ポリメタクリル酸プロピルエステルPMAP、ポリメタクリル酸イソプロピルエステル、およびポリメタクリル酸メチル-co-アクリル酸メチルからなる群から選択される。当該メタクリル酸エステルa1、b1、およびc1のうちの少なくとも1つに不溶性のポリマーは、例えば、ポリエチレン、ポリプロピレン、またはポリブタジエンを含む。当該メタクリル酸エステルa1、b1、およびc1のうちの少なくとも1つに不溶性のポリマーは、架橋されていてもよいしまたは架橋されていなくてもよい。充填剤a2として使用できる無機塩は、メタクリル酸エステルa1に可溶性または不溶性の塩であってもよい。好ましくは、この無機塩は、元素の周期表の第2族から選択される元素の塩を含む。好ましい実施形態によれば、この無機塩は、カルシウム、ストロンチウム、またはバリウムの塩である。とりわけ好ましい実施形態によれば、この無機塩は硫酸カルシウム、硫酸バリウム、または炭酸カルシウムである。充填剤a2として使用できる無機酸化物は、好ましくは金属酸化物であってよい。好ましい実施形態によれば、この無機酸化物は遷移金属の酸化物である。とりわけ好ましい実施形態によれば、この無機酸化物は二酸化チタンまたは二酸化ジルコニウムを含む。充填剤a2として使用できる金属は、例えば遷移金属を含むことができる。好ましい実施形態によれば、この金属はタンタルまたはタングステンである。充填剤a2として使用できる金属合金は、少なくとも2つの金属の合金である。好ましくは、この合金は、少なくとも1つの遷移金属を含有する。とりわけ好ましい実施形態によれば、この合金は少なくともタンタルまたはタングステンを含有する。この合金は、タンタルまたはタングステンからできている合金を含むこともできる。少なくとも1つの充填剤a2の百分率は、キット成分aの中に含有される成分の総重量に基づいて85重量未満、好ましくは80重量未満、より好ましくは75重量未満である。好ましくは、キット成分aは、キット成分aの中に含有される成分の総重量に基づいて15~84.99重量、より好ましくは15~80重量、さらにより好ましくは20~75重量の少なくとも1つの充填剤a2を含有する。従って、成分aは、充填剤a2の総重量が特定された範囲の中にある限り、1以上の構造的に異なる充填剤a2を含有することができる。成分aは、一官能性の、疎水性のメタクリル酸エステルa1に可溶でかつ少なくとも1つのペルオキシド基を有するラジカル開始剤a3をも含有する。本願明細書中では単数形で使用されるが、本発明によれば、用語ラジカル開始剤a3は複数の構造的に異なるラジカル開始剤a3にも及ぶ。本願明細書で使用する場合、ラジカル開始剤a3は、メタクリル酸エステルa1、a2、およびa3の重合を誘発することができるラジカルを、促進剤c3の作用により生成することができる化合物であると理解されたい。従って、ラジカル開始剤a3はラジカル重合開始剤を含む。促進剤c3の存在下で、ラジカル開始剤a3は、ラジカル開始剤b3とは異なる分解速度を有する。とりわけ好ましい実施形態によれば、促進剤c3の存在下で、ラジカル開始剤a3はラジカル開始剤b3よりも低い分解速度を有する。好ましい実施形態によれば、メタクリル酸エステルa1中のラジカル開始剤a3の溶解度は、メタクリル酸エステルa1の重量に基づいて少なくとも0.5重量である。とりわけ好ましい実施形態によれば、ラジカル開始剤a3は、ジベンゾイルペルオキシドおよびジラウロイルペルオキシドからなる群から選択される。成分aは、好ましくはキット成分aの中に含有される成分の総重量に基づいて、0.01~12重量、好ましくは0.01~10重量、より好ましくは0.05~8重量、さらにより好ましくは0.05~5重量の少なくとも1つのラジカル開始剤a3を含有する。キット成分bは、成分として少なくともb1一官能性の、疎水性のメタクリル酸エステルと、b2充填剤と、b3b1に可溶でかつペルオキシド基を有しないラジカル開始剤とを含有し、キット成分bは、キット成分bの中に含有される成分の総重量に基づいて15~85重量のメタクリル酸エステルb1および85重量未満の充填剤b2を含有する。加えて、成分bはさらなる成分を含むことができる。しかしながら、成分bが上に挙げた成分からなることも可能である。メタクリル酸のいずれの疎水性のエステルも、一官能性の、疎水性のメタクリル酸エステルb1として使用することができる。疎水性の、一官能性のメタクリル酸エステルb1の使用を通して、当該骨セメントの後の体積の増加、従って骨への損傷を防ぐことができる。好ましい実施形態によれば、一官能性のメタクリル酸エステルb1は、それがエステル基のほかには他の極性基を有しない場合は、疎水性である。好ましくは、一官能性の、疎水性のメタクリル酸エステルb1は、カルボキシル基、ヒドロキシル基、アミド基、スルホン酸基、スルフェート基、ホスフェート基、またはホスホネート基を有しない。本発明に従って使用されるメタクリル酸エステルb1は、好ましくは、1000g/mol未満の重量平均分子量を有する。このエステルはアルキルエステルを含むことが好ましい。好ましい実施形態によれば、このアルキルエステルは、メタクリル酸と1~20個の炭素原子、より好ましくは1~10個の炭素原子、さらにより好ましくは1~6個の炭素原子、なおとりわけ好ましくは1~4個の炭素原子を有するアルコールとのエステルである。このアルコールは置換されていてもよいしまたは非置換であってもよいが、非置換であることが好ましい。さらには、このアルコールは飽和であってもよいしまたは不飽和であってもよいが、好ましくは飽和である。とりわけ好ましい実施形態によれば、一官能性の、疎水性のメタクリル酸エステルb1はメタクリル酸メチルエステルまたはメタクリル酸エチルエステルを含む。キット成分bは、キット成分bの中に含有される成分の総重量に基づいて15~85重量、好ましくは20~70重量、より好ましくは25~60重量、さらにより好ましくは25~50重量の少なくとも1つの一官能性の、疎水性のメタクリル酸エステルb1を含有する。従って、キット成分bは、一官能性の、疎水性のメタクリル酸エステルb1の総重量が特定された範囲の中にある限り、1以上の構造的に異なる一官能性の、疎水性のメタクリル酸エステルb1を含有することができる。キット成分bに含有される少なくとも1つの充填剤b2は、室温で固体でありかつ成分bの中に含有される他の成分から構成される混合物の粘度を上昇させることができる物質を含む。充填剤b2は生体適合性でなければならない。好ましい実施形態によれば、充填剤b2は、iメタクリル酸エステルa1、b1、およびc1のうちの少なくとも1つに可溶なポリマー、より好ましくは少なくともメタクリル酸エステルb1に可溶なポリマー、iiメタクリル酸エステルa1、b1、およびc1のうちの少なくとも1つに不溶性のポリマー、より好ましくは少なくともメタクリル酸エステルb1に不溶性のポリマー、iii無機塩、iv無機酸化物、v金属、およびvi金属合金からなる群から選択される。当該メタクリル酸エステルa1、b1、およびc1のうちの少なくとも1つに可溶なポリマーは、好ましくは、少なくとも150,000g/molの重量平均分子量を有するポリマーを含む。例えば、このポリマーはメタクリル酸エステルのポリマーまたはコポリマーを含むことができる。とりわけ好ましい実施形態によれば、当該少なくとも1つのポリマーは、ポリメタクリル酸メチルエステルPMMA、ポリメタクリル酸エチルエステルPMAA、ポリメタクリル酸プロピルエステルPMAP、ポリメタクリル酸イソプロピルエステル、およびポリメタクリル酸メチル-co-アクリル酸メチルからなる群から選択される。当該メタクリル酸エステルa1、b1、およびc1のうちの少なくとも1つに不溶性のポリマーは、例えば、ポリエチレン、ポリプロピレン、またはポリブタジエンを含む。当該メタクリル酸エステルa1、b1、およびc1のうちの少なくとも1つに不溶性のポリマーは、架橋されていてもよいしまたは架橋されていなくてもよい。充填剤b2として使用できる無機塩は、メタクリル酸エステルb1に可溶性または不溶性の塩を含む。好ましくは、この無機塩は、元素の周期表の第2族から選択される元素の塩であってもよい。好ましい実施形態によれば、この無機塩は、カルシウム、ストロンチウム、またはバリウムの塩である。とりわけ好ましい実施形態によれば、この無機塩は硫酸カルシウム、硫酸バリウム、または炭酸カルシウムである。充填剤b2として使用できる無機酸化物は、好ましくは金属酸化物を含むことができる。好ましい実施形態によれば、この無機酸化物は遷移金属の酸化物である。とりわけ好ましい実施形態によれば、この無機酸化物は酸化チタンまたは二酸化ジルコニウムを含む。充填剤b2として使用できる金属は、例えば遷移金属を含むことができる。好ましい実施形態によれば、この金属はタンタルまたはタングステンである。充填剤b2として使用できる金属合金は、少なくとも2つの金属の合金である。好ましくは、この合金は少なくとも1つの遷移金属を含有する。とりわけ好ましい実施形態によれば、この合金は少なくともタンタルまたはタングステンを含有する。この合金は、タンタルおよびタングステンからできている合金を含むこともできる。少なくとも1つの充填剤b2の百分率は、キット成分bの中に含有される成分の総重量に基づいて85重量未満、好ましくは80重量未満、より好ましくは75重量未満である。好ましくは、キット成分bは、キット成分bの中に含有される成分の総重量に基づいて15~84.99重量、より好ましくは15~80重量、さらにより好ましくは20~75重量の少なくとも1つの充填剤b2を含有する。従って、成分bは、充填剤b2の総重量が特定された範囲の中にある限り、1以上の構造的に異なる充填剤b2を含有することができる。成分bは、一官能性の、疎水性のメタクリル酸エステルb1に可溶でかつペルオキシド基を有しないラジカル開始剤b3をも含有する。本願明細書中では単数形で使用されるが、本発明によれば、用語ラジカル開始剤b3は複数の構造的に異なるラジカル開始剤b3にも及ぶ。本願明細書で使用する場合、ラジカル開始剤b3は、メタクリル酸エステルb1、b2、およびb3の重合を誘発することができるラジカルを、促進剤c3の作用により生成することができる化合物であると理解されたい。従って、ラジカル開始剤b3はラジカル重合開始剤を含む。促進剤c3の存在下で、ラジカル開始剤b3は、ラジカル開始剤a3とは異なる分解速度を有する。とりわけ好ましい実施形態によれば、促進剤c3の存在下で、ラジカル開始剤b3はラジカル開始剤a3よりも高い分解速度を有する。好ましい実施形態によれば、メタクリル酸エステルb1中のラジカル開始剤b3の溶解度は、メタクリル酸エステルb1の重量に基づいて少なくとも0.5重量である。ラジカル開始剤b3は、好ましくはバルビツール酸、またはこのバルビツール酸が1位または5位のうちの少なくとも1つに置換基を有するバルビツール酸誘導体を含む。このようなバルビツール酸誘導体は、それらは薬理作用を呈しないという長所を有する。本発明によれば、このバルビツール酸誘導体は一置換されていることが好ましい。好ましい実施形態によれば、5位で置換されているバルビツール酸は、ラジカル開始剤b3として使用される。このバルビツール酸誘導体の置換基は、さらにより好ましくは疎水性の置換基を含む。好ましくは、このバルビツール酸誘導体は、バルビツール酸のアルキル、シクロアルキル、またはアリール誘導体を含む。とりわけ好ましい実施形態によれば、当該バルビツール酸誘導体は、シクロヘキシルバルビツール酸、1,3,5-トリメチルバルビツール酸、1-フェニル-5-ベンジルバルビツール酸、1-ベンジル-5-フェニルバルビツール酸、1,3-ジメチルバルビツール酸、1,3-ジメチル-5-フェニルバルビツール酸、1-シクロヘキシル-5-エチルバルビツール酸、5-ラウリルバルビツール酸、1-n-ブチル-バルビツール酸、5-n-ブチルバルビツール酸、5-アリルバルビツール酸、5-ヒドロキシ-5-ブチルバルビツール酸、5,5-ジブロモバルビツール酸、トリクロロバルビツール酸、5-ニトロバルビツール酸、5-アミノバルビツール酸、5-ヒドロキシバルビツール酸、および5,5-ジヒドロキシバルビツール酸からなる群から選択される。なおとりわけ好ましい実施形態では、当該バルビツール酸誘導体は、1-シクロヘキシル-5-エチル-バルビツール酸、1-n-ブチル-バルビツール酸、および5-n-ブチル-バルビツール酸からなる群から選択される。本発明によれば、用語バルビツール酸誘導体は、これらのバルビツール酸誘導体のアルカリ土類塩およびアルカリ塩も包含する。キット成分bは、好ましくは、キット成分bの中に含有される成分の総重量に基づいて0.01~12重量、好ましくは0.01~8重量、より好ましくは0.05~6重量、さらにより好ましくは0.05~5重量の少なくとも1つのラジカル開始剤b3を含有する。従って、キット成分bは、ラジカル開始剤b3の総重量が特定された範囲の中にある限り、1以上の構造的に異なるラジカル開始剤b3を含有することができる。キット成分cは、成分として少なくともc1一官能性の、疎水性のメタクリル酸エステルと、c2充填剤と、c3c1に可溶でかつラジカル開始剤a3およびb3からラジカルを形成することができる促進剤とを含有し、キット成分cはキット成分cの中に含有される成分の総重量に基づいて15~85重量のメタクリル酸エステルc1、および85重量未満の充填剤c2を有する。メタクリル酸のいずれの疎水性のエステルも、一官能性の、疎水性のメタクリル酸エステルc1として使用することができる。疎水性の、一官能性のメタクリル酸エステルc1の使用を通して、当該骨セメントの後の体積の増加、従って骨への損傷を防ぐことができる。好ましい実施形態によれば、一官能性のメタクリル酸エステルc1は、それがエステル基のほかには他の極性基を有しない場合は、疎水性である。好ましくは、一官能性の、疎水性のメタクリル酸エステルc1は、カルボキシル基、ヒドロキシル基、アミド基、スルホン酸基、スルフェート基、ホスフェート基、またはホスホネート基を有しない。本発明に従って使用されるメタクリル酸エステルc1は、好ましくは、1000g/mol未満の重量平均分子量を有する。このエステルは、好ましくはアルキルエステルを含む。好ましい実施形態によれば、このアルキルエステルは、メタクリル酸と1~20個の炭素原子、より好ましくは1~10個の炭素原子、さらにより好ましくは1~6個の炭素原子、なおとりわけ好ましくは1~4個の炭素原子を有するアルコールとのエステルである。このアルコールは置換されていてもよいしまたは非置換であってもよいが、非置換であることが好ましい。さらには、このアルコールは飽和であってもよいしまたは不飽和であってもよいが、好ましくは飽和である。とりわけ好ましい実施形態によれば、一官能性の、疎水性のメタクリル酸エステルc1はメタクリル酸メチルエステルまたはメタクリル酸エチルエステルを含む。キット成分cは、キット成分cの中に含有される成分の総重量に基づいて15~85重量、好ましくは20~70重量、より好ましくは25~60重量、さらにより好ましくは25~50重量の少なくとも1つの一官能性の、疎水性のメタクリル酸エステルc1を含有する。従って、キット成分cは、一官能性の、疎水性のメタクリル酸エステルc1の総重量が特定された範囲の中にある限り、1以上の構造的に異なる、一官能性の、疎水性のメタクリル酸エステルc1を含有することができる。キット成分cに含有される少なくとも1つの充填剤c2は、室温で固体でありかつキット成分cの中に含有される他の成分から構成される混合物の粘度を上昇させることができる物質を含む。充填剤c2は生体適合性でなければならない。好ましい実施形態によれば、充填剤c2は、iメタクリル酸エステルa1、b1、およびc1のうちの少なくとも1つに可溶なポリマー、より好ましくは少なくともメタクリル酸エステルc1に可溶なポリマー、iiメタクリル酸エステルa1、b1、およびc1のうちの少なくとも1つに不溶性のポリマー、より好ましくは少なくともメタクリル酸エステルc1に不溶性のポリマー、iii無機塩、iv無機酸化物、v金属、およびvi金属合金からなる群から選択される。当該メタクリル酸エステルa1、b1、およびc1のうちの少なくとも1つに可溶なポリマーは、好ましくは、少なくとも150,000g/molの重量平均分子量を有するポリマーを含む。例えば、このポリマーは、メタクリル酸エステルのポリマーまたはコポリマーを含むことができる。とりわけ好ましい実施形態によれば、当該少なくとも1つのポリマーは、ポリメタクリル酸メチルエステルPMMA、ポリメタクリル酸エチルエステルPMAA、ポリメタクリル酸プロピルエステルPMAP、ポリメタクリル酸イソプロピルエステル、およびポリメタクリル酸メチル-co-アクリル酸メチルからなる群から選択される。当該メタクリル酸エステルa1、b1、およびc1のうちの少なくとも1つに不溶性のポリマーは、例えば、ポリエチレン、ポリプロピレン、またはポリブタジエンを含む。当該メタクリル酸エステルa1、b1、およびc1のうちの少なくとも1つに不溶性のポリマーは、架橋されていてもよいしまたは架橋されていなくてもよい。充填剤c2として使用できる無機塩は、メタクリル酸エステルc1に可溶性または不溶性の塩であってもよい。好ましくは、この無機塩は、元素の周期表の第2族から選択される元素の塩を含む。好ましい実施形態によれば、この無機塩は、カルシウム、ストロンチウム、またはバリウムの塩である。とりわけ好ましい実施形態によれば、この無機塩は硫酸カルシウム、硫酸バリウム、または炭酸カルシウムである。充填剤c2として使用できる無機酸化物は、好ましくは金属酸化物を含むことができる。好ましい実施形態によれば、この無機酸化物は遷移金属の酸化物である。とりわけ好ましい実施形態によれば、この無機酸化物は二酸化チタンまたは二酸化ジルコニウムを含む。充填剤c2として使用できる金属は、例えば遷移金属を含むことができる。好ましい実施形態によれば、この金属はタンタルまたはタングステンである。充填剤c2として使用できる金属合金は、少なくとも2つの金属の合金である。好ましくは、この合金は、少なくとも1つの遷移金属を含有する。とりわけ好ましい実施形態によれば、この合金は、少なくともタンタルまたはタングステンを含有する。この合金は、タンタルおよびタングステンからできている合金を含むこともできる。少なくとも1つの充填剤c2の百分率は、キット成分cの中に含有される成分の総重量に基づいて85重量未満、好ましくは80重量未満、より好ましくは75重量未満である。好ましくは、キット成分cは、キット成分cの中に含有される成分の総重量に基づいて15~84.99重量、より好ましくは15~80重量、さらにより好ましくは20~75重量の少なくとも1つの充填剤c2を含有する。従って、成分cは、充填剤c2の総重量が特定された範囲の中にある限り、1以上の構造的に異なる充填剤c2を含有することができる。キット成分cは、一官能性の、疎水性のメタクリル酸エステルc1に可溶でかつラジカル開始剤a3およびb3からラジカルを形成することができる促進剤c3をも含有する。本願明細書中では単数形で使用されるが、本発明によれば、用語ラジカル開始剤c3は複数の構造的に異なるラジカル開始剤c3にも及ぶ。好ましい実施形態によれば、メタクリル酸エステルc1中の促進剤c3の溶解度は、メタクリル酸エステルc1の重量に基づいて少なくとも0.5重量である。本発明によれば、ラジカル開始剤a3およびb3からラジカルを形成することができる促進剤は、任意に、例えばハロゲン化物イオンなどの本発明に係るキットの中に含有されるさらなる化合物の存在下で、ラジカル開始剤a3およびb3をラジカルへと変換することができる化合物であると理解されたい。このような促進剤は先行技術から周知である。促進剤c3は、酸化段階0のほかに、少なくとも2つのさらなる酸化段階をとることができる金属のイオンを有する塩を含むことが好ましい。とりわけ好ましい実施形態によれば、この金属イオンは、銅イオン、鉄イオン、コバルトイオン、およびマンガンイオンからなる群から選択される。従って、鉄塩、コバルト塩、またはマンガン塩が促進剤c3として使用される。1つのなおとりわけ好ましい実施形態によれば、促進剤c3は、2-エチルヘキサン酸銅II、ラウリン酸銅II、デカン酸銅II、オクチル酸銅II、銅IIアセチルアセトナート、およびメタクリル酸銅IIからなる群から選択される。キット成分cは、好ましくは、キット成分cの中に含有される成分の総重量に基づいて0.00001~12重量、好ましくは0.0001~9重量、より好ましくは0.001~6重量、さらにより好ましくは0.05~5重量の少なくとも1つの促進剤c3を含有する。従って、キット成分cは、促進剤c3の総重量が特定された範囲の中にある限り、1以上の構造的に異なる促進剤c3を含有することができる。キット成分a、b、またはcのうちの少なくとも1つはハロゲン化物塩をさらに含む。ハロゲン化物塩は、好ましくは、メタクリル酸エステルa1、b1、およびc1のうちの少なくとも1つに可溶なハロゲン化物塩を含む。好ましくは、このハロゲン化物塩は、ハロゲン化物塩と一緒に当該キット成分の中に存在するメタクリル酸エステルa1、b1、およびc1のうちの少なくとも1つに可溶である。好ましい実施形態によれば、メタクリル酸エステルa1、b1、およびc1のうちの少なくとも1つ中の当該ハロゲン化物塩の溶解度は、少なくとも1つのメタクリル酸エステルa1、b1、およびc1の重量に基づいて少なくとも0.5重量である。本発明によれば、ハロゲン化物塩は、少なくとも1種のハロゲン化物イオンを含有しかつメタクリル酸エステルa1、b1、およびc1のうちの少なくとも1つの中で解離する塩であると理解されたい。好ましくは、このハロゲン化物イオンは、塩化物イオンまたは臭化物イオン、非常に好ましくは塩化物イオンを含む。本発明によれば、好ましくは、金属ハロゲン化物、塩酸塩、および第四級ハロゲン化アンモニウム塩をこのハロゲン化物塩として使用することができる。とりわけ好ましい実施形態によれば、このハロゲン化物塩は、塩化銅II、臭化銅II、塩化鉄III、臭化鉄III、塩化コバルトII、臭化コバルトII、トリエチルアミン塩酸塩、トリエチルアミン臭化水素酸塩、プロピルアミン塩酸塩、ブチルアミン塩酸塩、メタクリロイルコリン塩化物methacryloylcholinechloride、塩化メチルトリオクチルアンモニウム、および塩化トリエチルベンジルアンモニウムからなる群から選択される。キット成分a、b、またはcのうちの少なくとも1つの中でのこの少なくとも1つのハロゲン化物塩の百分率は、好ましくは、この少なくとも1つのキット成分の中に含有される成分の総重量に基づいて0.002~10重量、好ましくは0.002~7重量、より好ましくは0.003~6重量である。さらには、キット成分a、b、またはcのうちの少なくとも1つは架橋剤を含有する。この架橋剤は二官能性または三官能性化合物を含む。本発明によれば、この架橋剤は、骨セメントの硬化の間に重合性の一官能性の、疎水性のメタクリル酸エステルの架橋を引き起こさなければならない。好ましい実施形態によれば、この架橋剤は少なくとも2つのアクリレート基を有する。この架橋剤が、エチレングリコールジメタクリレート、ブチレングリコールジメタクリレート例えば、ブタン-1,4-ジオール-ジメタクリレート、およびヘキサメチレンジメタクリレート例えば、ヘキサン-1,6-ジオール-ジメタクリレートからなる群から選択されることがとりわけ好ましい。この少なくとも1つの架橋剤の百分率は、好ましくは、この少なくとも1つのキット成分の中に含有される成分の総重量に基づいて0.3~10重量、好ましくは0.4~8重量、より好ましくは0.5~6重量である。本発明に係るキットは、少なくとも1つの医薬物質をさらに含有することができる。この医薬物質は、好ましくは、抗生物質、抗炎症剤、ホルモン、成長因子、ビスホスホネート類、および細胞分裂抑制剤からなる群から選択することができる。上記少なくとも1つの抗生物質は、好ましくは、硫酸ゲンタマイシン、塩酸ゲンタマイシン、硫酸アミカシン、塩酸アミカシン、硫酸トブラマイシン、塩酸トブラマイシン、塩酸クリンダマイシン、塩酸リンコマイシン、モキシフロキサシン、シプロフロキサシン、テイコプラニン、バンコマイシン、ラモプラニン、メトロニダゾール、チニダゾール、およびオミダゾールomidazoleからなる群から選択される。上記少なくとも1つの消炎剤は、好ましくは、非ステロイド系抗炎症剤およびグルココルチコイド類からなる群から選択される。とりわけ好ましい実施形態によれば、この少なくとも1つの消炎剤は、アセチルサリチル酸、イブプロフェン、ジクロフェナク、ケトプロフェン、デキサメサゾン、プレドニゾン、ヒドロコルチゾン、酢酸ヒドロコルチゾン、およびフルチカゾンからなる群から選択される。上記少なくとも1つのホルモンは、好ましくは、セロトニン、ソマトトロピン、テストステロン、およびエストロゲンからなる群から選択される。上記少なくとも1つの成長因子は、好ましくは、線維芽細胞増殖因子FGF、形質転換成長因子TGF、血小板由来成長因子PDGF、表皮成長因子EGF、血管内皮増殖因子VEGF、インスリン様成長因子IGF、肝細胞増殖因子HGF、インターロイキン-1B、インターロイキン8、および神経成長因子からなる群から選択される。上記少なくとも1つの細胞分裂抑制剤は、好ましくは、アルキル化剤、白金類似体、挿入剤intercalatingagent、核分裂阻止因子、タキサン類、トポイソメラーゼ阻害剤、および代謝拮抗物質からなる群から選択される。上記少なくとも1つのビスホスホネート類は、好ましくは、ゾレドロン酸およびアレンドロン酸からなる群から選択される。上記少なくとも1つの医薬物質は、キット成分a、b、およびcのうちの1以上の中に含有されてもよい。本発明によれば、当該キットは、放射線不透過性物質をさらに有することができる。放射線不透過性物質は、好ましくは、二酸化ジルコニウム、硫酸バリウム、およびタンタルからなる群から選択される。この少なくとも1つの放射線不透過性物質は、キット成分a、b、およびcのうちの1以上の中に含有されてもよい。本発明によれば、当該キットは、少なくとも1つの染料をさらに有することができる。とりわけ好ましいことに、この染料は食用染料を含むことができる。とりわけ好ましい実施形態によれば、クロロフィリンE141、リボフラビン、および/またはリサミングリーンがこの染料として使用される。この少なくとも1つの染料は、キット成分a、b、およびcのうちの1以上の中に含有されてもよい。当該キットは、少なくとも1つの安定剤も含有することができる。この安定剤は、キット成分a、b、およびcの中に含有されるモノマーの自発的な重合を防止するのに適していなければならない。さらには、この安定剤は、キット成分の中に含有される他の成分との妨害的な相互作用を示してはならない。このような安定剤は先行技術から公知である。好ましい実施形態によれば、この安定剤は、2,6-ジ-tert-ブチル-4-メチルフェノールおよび/または2,6-ジ-tert-ブチル-フェノールを含む。この少なくとも1つの安定剤は、キット成分a、b、およびcのうちの1以上の中に含有されてもよく、好ましくは3つのキット成分a、b、およびcの各々の中に含有される。加えて、当該キットは、任意にさらなる添加剤を有することができる。メタクリル酸エステルa1、b1、およびc1および充填剤a2、b2、およびc2の明記された重量によると、当該キット成分a、b、およびcはペーストとして存在する。これは、異なるペースト様のキット成分を混合することにより使用者が問題なく骨セメントペーストを生成できるという長所を有する。特に、異なる凝集状態で存在する成分の混合の間、例えば粉末状の成分および液体のモノマー成分の混合の間に生じる問題点は解消される。キット成分a、b、およびcは、それらのキット成分の中に含有される個々の成分が、当該キット成分の中に含有される成分の総重量に基づいて、正確に定められた量の範囲で存在するように、互いに調整される。本発明によれば、キット成分a、b、およびcの中に含有される成分の総重量は、キット成分a、b、およびcの中に含有される成分の重量の和であると理解されたい。本発明によれば、キット成分a、b、およびcの中に含有される成分の総重量に基づく特定の成分の総重量百分率は、キット成分a、b、およびcの中に含有される成分の総重量の百分率であり、これは、キット成分a、b、および/またはcの中に含有されるその特定の成分の重量百分率の和によって仮定されると理解されたい。例えば、キット成分aの成分の総重量が100gまで加わり、キット成分bの成分の総重量が100gまで加わり、キット成分cの成分の総重量が100gまで加わる場合、キット成分a、b、およびcの中に含有される成分の総重量は300gに等しい、この例によれば、30gの充填剤a2がキット成分aの中に含有され、80gの充填剤b2がキット成分bの中に含有され、40gの充填剤c2がキット成分cの中に含有される場合、充填剤a2、b2、およびc2の総重量は150gに等しい。従って、この例の充填剤a2、b2、およびc2の総重量は、キット成分a、b、およびcの中に含有される成分の総重量に基づいて、50重量に等しい。メタクリル酸エステルa1、b1、およびc1の総重量百分率は、当該キット成分、好ましくはキット成分a、b、およびcの中に含有される成分の総重量に基づいて、15~50重量、好ましくは15~45重量、より好ましくは20~45重量の範囲にある。充填剤a2、b2、およびc2の総重量百分率は、当該キット成分、好ましくはキット成分a、b、およびcの中に含有される成分の総重量に基づいて、40~85重量、好ましくは42~83重量、より好ましくは45~80重量、さらにより好ましくは50~75重量の範囲にある。メタクリル酸エステルa1、b1、およびc1、および充填剤a2、b2、およびc2のこの百分率に起因して、成分a、b、およびcの混合後は、使用者が作業をするのに容易な、特に容易に形作ることができるペーストが生成される。ラジカル開始剤a3の重量は、当該キット成分、好ましくはキット成分a、b、およびcの中に含有される成分の総重量に基づいて0.01~4重量の範囲、好ましくは0.01~3重量の範囲、より好ましくは0.05~2.5重量の範囲、さらにより好ましくは0.05~2重量の範囲にある。ラジカル開始剤b3の重量は、当該キット成分、好ましくはキット成分a、b、およびcの中に含有される成分の総重量に基づいて0.01~4重量の範囲、好ましくは0.01~3重量の範囲、より好ましくは0.05~2.5重量の範囲、さらにより好ましくは0.05~2重量の範囲にある。促進剤c3の重量は、当該キット成分、好ましくはキット成分a、b、およびcの中に含有される成分の総重量に基づいて0.00001~4重量、好ましくは0.0001~3重量、より好ましくは0.001~3重量、さらにより好ましくは0.05~2重量の範囲にある。ラジカル開始剤a3、ラジカル開始剤b3、および促進剤c3の重量は、特には重要ではない。特定された範囲の下限よりも低い含有量は、骨セメントの硬化は、さらなる重合助剤を使用しなければ、より遅く起こるという結果につながる。特定された範囲の上限よりも高い含有量は、著しい付加価値もなく、より高いコストにつながる。少なくとも1つのハロゲン化物塩の総重量百分率は、当該キット成分、好ましくはキット成分a、b、およびcの中に含有される成分の総重量に基づいて0.001~5重量、好ましくは0.005~4重量、より好ましくは0.01~4重量の範囲にある。当該キット成分の中に含有される成分の総重量に基づいて0.001重量というハロゲン化物塩の最小含有量が、当該重合を推進させることができるために、必要とされる。しかしながら、当該キット成分の中に含有される成分の総重量に基づいて5重量を超える含有量は、そのハロゲン化物の毒性ため、不都合であることは明らかである。上記少なくとも1つの架橋剤の総重量は、成分a、b、およびcの総重量に基づいて0.2~3重量、好ましくは0.5~2.75重量、さらにより好ましくは1~2.5重量の範囲にある。高衝撃強さを硬化した骨セメントに賦与するために、この範囲の架橋剤の百分率は必須である。硬化した骨セメントの衝撃強さは、各々当該キット成分の中に含有される成分の総重量に基づいて0.2重量未満のおよび3重量を超える含有量の場合に著しく低下することが示されている。好ましい実施形態によれば、キット成分a、b、およびcの中に含有される化合物の総重量に基づいて、キット成分aに含有される組成物の百分率は20~40重量であり、キット成分bに含有される組成物の百分率は20~40重量であり、キット成分cに含有される組成物の百分率は20~40重量である。本発明によれば、キット成分a、b、およびcを少なくとも含有するキットは、骨セメントの製造のために使用される。この目的のために、上記少なくとも3つのキット成分a、b、およびcは、ペーストの生成のために互いに混合される。混合比は、好ましくは、0.5~1.5重量部のキット成分a、0.5~1.5重量部のキット成分b、および0.5~1.5重量部のキット成分cである。混合は、典型的な混合装置、例えば、スタティックミキサーまたはダイナミックミキサーを用いて実施することができる。このキットの成分の混合後は、得られるペーストは、ISO5833規格によれば不粘着性であり、直ちに作業をすることができる。このペーストは、例えば、関節内部人工器官jointendoprosthesisを固定するためまたは骨欠損を充填するために使用することができる。両方の使用は、従来のペーストに関連して、先行技術から公知である。硬化によって当該ペーストから製造された骨セメントは、個々のキット成分の混合のおよそ6~8分後にその最終強度を達成する。本発明に係るペーストは、少なくとも1つの一官能性の、疎水性のメタクリル酸エステルiを含有する。メタクリル酸のいずれの疎水性のエステルも、一官能性の、疎水性のメタクリル酸エステルiとして使用することができる。疎水性の、一官能性のメタクリル酸エステルiの使用を通して、当該骨セメントの後の体積の増加、従って骨への損傷を防ぐことができる。好ましい実施形態によれば、一官能性のメタクリル酸エステルiは、それがエステル基のほかにはさらなる極性基を有しない場合は、疎水性である。好ましくは、一官能性の、疎水性のメタクリル酸エステルiは、カルボキシル基、ヒドロキシル基、アミド基、スルホン酸基、スルフェート基、ホスフェート基、またはホスホネート基を有しない。本発明に従って使用されるメタクリル酸エステルiは、好ましくは、1000g/mol未満の重量平均分子量を有する。このエステルは、好ましくはアルキルエステルを含む。好ましい実施形態によれば、このアルキルエステルは、メタクリル酸と1~20個の炭素原子、より好ましくは1~10個の炭素原子、さらにより好ましくは1~6個の炭素原子、なおとりわけ好ましくは1~4個の炭素原子を有するアルコールとのエステルである。このアルコールは置換されていてもよいしまたは非置換であってもよいが、非置換であることが好ましい。さらには、このアルコールは飽和であってもよいしまたは不飽和であってもよいが、好ましくは飽和である。とりわけ好ましい実施形態によれば、一官能性の、疎水性のメタクリル酸エステルiはメタクリル酸メチルエステルまたはメタクリル酸エチルエステルを含む。成分iは、当該ペーストの総重量に基づいて15~50重量、好ましくは15~45重量、さらにより好ましくは20~45重量の少なくとも1つの一官能性の、疎水性のメタクリル酸エステルiを含有する。従って、当該ペーストは、一官能性の、疎水性のメタクリル酸エステルiの総重量が特定された範囲の中にある限り、1以上の構造的に異なる、一官能性の、疎水性のメタクリル酸エステルiを含有することができる。本発明によれば、当該ペーストは充填剤iiを含有する。当該ペーストに含有される少なくとも1つの充填剤iiは、室温で固体でありかつ当該ペーストの粘度を上昇させることができる物質を含む。充填剤iiは生体適合性でなければならない。好ましい実施形態によれば、充填剤iiは、aメタクリル酸エステルiのうちの少なくとも1つに可溶なポリマー、bメタクリル酸エステルiのうちの少なくとも1つに不溶性のポリマー、c無機塩、d無機酸化物、e金属、およびf金属合金からなる群から選択される。メタクリル酸エステルiのうちの少なくとも1つに可溶なポリマーは、好ましくは、少なくとも150,000g/molの重量平均分子量を有するポリマーを含む。例えば、このポリマーは、メタクリル酸エステルのポリマーまたはコポリマーを含むことができる。とりわけ好ましい実施形態によれば、この少なくとも1つのポリマーは、ポリメタクリル酸メチルエステルPMMA、ポリメタクリル酸エチルエステルPMAA、ポリメタクリル酸プロピルエステルPMAP、ポリメタクリル酸イソプロピルエステル、およびポリメタクリル酸メチル-co-アクリル酸メチルからなる群から選択される。当該メタクリル酸エステルiのうちの少なくとも1つに不溶性のポリマーは、例えば、ポリエチレン、ポリプロピレン、またはポリブタジエンを含む。当該メタクリル酸エステルiのうちの少なくとも1つに不溶性のポリマーは、架橋されていてもよいしまたは架橋されていなくてもよい。充填剤iiとして使用できる無機塩は、メタクリル酸エステルiに可溶性または不溶性の塩であってもよい。好ましくは、この無機塩は、元素の周期表の第2族から選択される元素の塩を含む。好ましい実施形態によれば、この無機塩は、カルシウム、ストロンチウム、またはバリウムの塩である。とりわけ好ましい実施形態によれば、この無機塩は硫酸カルシウム、硫酸バリウム、または炭酸カルシウムである。充填剤iiとして使用できる無機酸化物は、好ましくは金属酸化物を含むことができる。好ましい実施形態によれば、この無機酸化物は遷移金属の酸化物である。とりわけ好ましい実施形態によれば、この無機酸化物は二酸化チタンまたは二酸化ジルコニウムを含む。充填剤iiとして使用できる金属は、例えば遷移金属を含むことができる。好ましい実施形態によれば、この金属はタンタルまたはタングステンである。充填剤iiとして使用できる金属合金は、少なくとも2つの金属の合金である。好ましくは、この合金は少なくとも1つの遷移金属を含有する。とりわけ好ましい実施形態によれば、この合金は少なくともタンタルまたはタングステンを含有する。この合金は、タンタルおよびタングステンからできている合金を含むこともできる。少なくとも1つの充填剤iiの百分率は、当該ペーストの総重量に基づいて40~85重量、好ましくは40~80重量、より好ましくは45~75重量である。従って、当該ペーストは、充填剤iiの総重量が特定された範囲の中にある限り、1以上の構造的に異なる充填剤iiを含有することができる。当該ペーストは、少なくとも1つの一官能性の、疎水性のメタクリル酸エステルiに可溶でかつ少なくとも1つのペルオキシド基を有する少なくとも1つのラジカル開始剤iiiをさらに含有する。本願明細書で使用する場合、ラジカル開始剤iiiは、少なくとも1つのメタクリル酸エステルiの重合を誘発することができるラジカルを、促進剤vの作用により生成することができる化合物であると理解されたい。従ってラジカル開始剤iiiは、ラジカル重合開始剤を含む。促進剤vの存在下で、少なくとも1つのラジカル開始剤iiiは、ラジカル開始剤ivとは異なる分解速度を有する。とりわけ好ましい実施形態によれば、促進剤vの存在下で、ラジカル開始剤iiiはラジカル開始剤ivよりも低い分解速度を有する。好ましい実施形態によれば、少なくとも1つのメタクリル酸エステルi中の少なくとも1つのラジカル開始剤iiiの溶解度は、少なくとも1つのメタクリル酸エステルiの重量に基づいて少なくとも0.5重量である。とりわけ好ましい実施形態によれば、ラジカル開始剤iiiは、ジベンゾイルペルオキシドおよびジラウロイルペルオキシドからなる群から選択される。当該ペーストは、当該ペーストの総重量に基づいて0.01~4重量、好ましくは0.01~3重量、より好ましくは0.05~2.5重量、さらにより好ましくは0.05~2重量の少なくとも1つのラジカル開始剤iiiを含有する。従って、当該ペーストは、ラジカル開始剤iiiの総重量が特定された範囲の中にある限り、1以上の構造的に異なるラジカル開始剤iiiを含有することができる。当該ペーストは、少なくとも1つの一官能性の、疎水性のメタクリル酸エステルiに可溶でかつペルオキシド基を有しない少なくとも1つのラジカル開始剤ivをも含有する。本願明細書で使用する場合、ラジカル開始剤ivは、少なくとも1つのメタクリル酸エステルiの重合を誘発することができるラジカルを、促進剤vの作用により生成することができる化合物であると理解されたい。従ってラジカル開始剤ivは、ラジカル重合開始剤を含む。促進剤vの存在下で、少なくとも1つのラジカル開始剤ivは、ラジカル開始剤iiiとは異なる分解速度を有する。とりわけ好ましい実施形態によれば、促進剤vの存在下で、ラジカル開始剤ivはラジカル開始剤iiiよりも高い分解速度を有する。好ましい実施形態によれば、少なくとも1つのメタクリル酸エステルi中の少なくとも1つのラジカル開始剤ivの溶解度は、少なくとも1つのメタクリル酸エステルiの重量に基づいて少なくとも0.5重量である。ラジカル開始剤ivは、好ましくはバルビツール酸、またはこのバルビツール酸が1位または5位のうちの少なくとも1つに置換基を有するバルビツール酸誘導体を含む。本発明によれば、このバルビツール酸誘導体は一置換されていることが好ましい。好ましい実施形態によれば、5位で置換されているバルビツール酸は、ラジカル開始剤ivとして使用される。このバルビツール酸誘導体の置換基は、さらにより好ましくは疎水性の置換基を含む。好ましくは、このバルビツール酸誘導体は、バルビツール酸のアルキル、シクロアルキル、またはアリール誘導体を含む。とりわけ好ましい実施形態によれば、当該バルビツール酸誘導体は、シクロヘキシルバルビツール酸、1,3,5-トリメチルバルビツール酸、1-フェニル-5-ベンジルバルビツール酸、1-ベンジル-5-フェニルバルビツール酸、1,3-ジメチルバルビツール酸、1,3-ジメチル-5-フェニルバルビツール酸、1-シクロヘキシル-5-エチルバルビツール酸、5-ラウリルバルビツール酸、1-n-ブチル-バルビツール酸、5-n-ブチルバルビツール酸、5-アリルバルビツール酸、5-ヒドロキシ-5-ブチルバルビツール酸、5,5-ジブロモバルビツール酸、トリクロロバルビツール酸、5-ニトロバルビツール酸、5-アミノバルビツール酸、5-ヒドロキシバルビツール酸、および5,5-ジヒドロキシバルビツール酸からなる群から選択される。1つのなおとりわけ好ましい実施形態では、当該バルビツール酸誘導体は、1-シクロヘキシル-5-エチル-バルビツール酸、1-n-ブチル-バルビツール酸、および5-n-ブチル-バルビツール酸からなる群から選択される。本発明によれば、用語バルビツール酸誘導体は、これらのバルビツール酸誘導体のアルカリ土類塩およびアルカリ塩も包含する。当該ペーストは、当該ペーストの総重量に基づいて0.01~4重量、好ましくは0.01~3重量、より好ましくは0.05~2.5重量、さらにより好ましくは0.05~2重量の少なくとも1つのラジカル開始剤ivを含有する。従って、当該ペーストは、ラジカル開始剤ivの総重量が特定された範囲の中にある限り、1以上の構造的に異なるラジカル開始剤ivを含有することができる。当該ペーストは、少なくとも1つのメタクリル酸エステルiに可溶でかつラジカル開始剤iiiおよびivからラジカルを形成することができる少なくとも1つの促進剤vをさらに含有する。好ましい実施形態によれば、少なくとも1つのメタクリル酸エステルi中の促進剤vの溶解度は、少なくとも1つのメタクリル酸エステルiの重量に基づいて少なくとも0.5重量である。ラジカル開始剤iiiおよびivからラジカルを形成することができる促進剤は、は、任意に、例えばハロゲン化物イオンなどの本発明に係るペーストの中に含有されるさらなる化合物の存在下で、ラジカル開始剤iiiおよびivをラジカルへと変換することができる化合物であると理解されたい。このような促進剤は先行技術から周知である。促進剤vは、酸化段階0のほかに、少なくとも2つのさらなる酸化段階をとることができる金属のイオンを有する塩を含むことが好ましい。とりわけ好ましい実施形態によれば、この金属イオンは、銅イオン、鉄イオン、コバルトイオン、およびマンガンイオンからなる群から選択される。従って、好ましくは鉄塩、コバルト塩、またはマンガン塩が促進剤vとして使用される。なおとりわけ好ましい実施形態によれば、促進剤vは、2-エチルヘキサン酸銅II、ラウリン酸銅II、デカン酸銅II、オクチル酸銅II、銅IIアセチルアセトナート、およびメタクリル酸銅IIからなる群から選択される。当該ペーストは、当該ペーストの総重量に基づいて0.00001~4重量、好ましくは0.0001~3重量、より好ましくは0.001~3重量、さらにより好ましくは0.05~2重量の少なくとも1つの促進剤vを含有する。従って、当該ペーストは、促進剤vの総重量が特定された範囲の中にある限り、1以上の構造的に異なる促進剤vを含有することができる。当該ペーストは少なくとも1つのハロゲン化物塩viも含有する。ハロゲン化物塩viは、好ましくは、少なくとも1つのメタクリル酸エステルiに可溶なハロゲン化物塩を含む。好ましい実施形態によれば、少なくとも1つのメタクリル酸エステルi中のハロゲン化物塩viの溶解度は、少なくとも1つのメタクリル酸エステルiの重量に基づいて少なくとも0.5重量である。本発明によれば、ハロゲン化物塩viは、少なくとも1種のハロゲン化物イオンを含有しかつ少なくとも1つのメタクリル酸エステルiの中で解離する塩であると理解されたい。好ましくは、このハロゲン化物イオンは、塩化物イオンまたは臭化物イオン、非常に好ましくは塩化物イオンを含む。本発明によれば、好ましくは、金属ハロゲン化物、塩酸塩、および第四級ハロゲン化アンモニウム塩をこのハロゲン化物塩として使用することができる。とりわけ好ましい実施形態によれば、このハロゲン化物塩viは、塩化銅II、臭化銅II、塩化鉄III、臭化鉄III、塩化コバルトII、臭化コバルトII、トリエチルアミン塩酸塩、トリエチルアミン臭化水素酸塩、プロピルアミン塩酸塩、ブチルアミン塩酸塩、メタクリロイルコリン塩化物、塩化メチルトリオクチルアンモニウム、および塩化トリエチルベンジルアンモニウムからなる群から選択される。少なくとも1つのハロゲン化物塩viの百分率は、当該ペーストの総重量に基づいて0.001~5重量、好ましくは0.005~4重量、より好ましくは0.01~3重量である。従って、当該ペーストは、ハロゲン化物塩viの総重量が特定された範囲の中にある限り、1以上の構造的に異なるハロゲン化物塩viを含有することができる。当該ペーストは、少なくとも1つの架橋剤viiをも含有する。本願明細書で使用する場合、この架橋剤は、互いに異なる少なくとも2つのモノマー単位との共有結合に入ることができる多官能性化合物であると理解されたい。架橋剤viiは二官能性または三官能性化合物を含む。本発明によれば、この架橋剤は、骨セメントの硬化の間に重合性の一官能性の、疎水性のメタクリル酸エステルの架橋を引き起こさなければならない。好ましい実施形態によれば、架橋剤viiは少なくとも2つのアクリレート基を有する。架橋剤viiは、エチレングリコールジメタクリレート、ブチレングリコールジメタクリレート例えば、ブタン-1,4-ジオール-ジメタクリレートおよびヘキサメチレンジメタクリレート例えば、ヘキサン-1,6-ジオール-ジメタクリレートからなる群から選択されることがとりわけ好ましい。少なくとも1つの架橋剤viiの百分率は、当該ペーストの総重量に基づいて0.2~3重量、好ましくは0.5~2.75重量、より好ましくは1~2.5重量である。従って、当該ペーストは、架橋剤viiの総重量が特定された範囲の中にある限り、1以上の構造的に異なる架橋剤viiを含有することができる。加えて、当該ペーストは、さらなる成分を含有することもできる。これらの成分は、例えば薬学的有効成分、放射線不透過性物質、染料、および安定剤からなる群から選択することができる。好ましい実施形態によれば、これらには、当該キットに関連して上で記載された薬学的有効成分、放射線不透過性物質、染料、および/または安定剤が含まれる。本発明に係るキットまたは本発明に係るペーストは、好ましくは、関節内部人工器官を固定するために使用することができる。この目的のために、好ましくはペーストは本発明に係るキットから製造され、そしてこれは、関節内部人工器官を固定するための、先行技術から公知であるペーストと同様に使用される。さらには、本発明に係るキットまたは本発明に係るペーストは、骨欠損を充填するためにも使用できる。この目的のために、ペーストは同様に、好ましくは本発明に係るキットから製造され、そしてこれは、骨欠損を充填するための、先行技術から公知であるペーストと同様に使用される。実施例1~3で使用したモノマーおよび他の化学物質は、最高純度で提供を受け、大量販売の化学薬品取引から入手した。約200,000g/molの分子量を有するポリメタクリル酸メチル-co-アクリル酸メチルを使用した。このポリマーは、以下では簡単にするためにPMMAと表示する。加えて、エチレングリコールジメタクリレートで架橋したポリメタクリル酸メチルを使用し、これを以下では架橋PMMAとして表示する。Aliquat336は、以下では塩化メチルトリオクチルアンモニウムを表す。キット成分a、b、およびcのそれぞれのペーストを以下のようにして製造した。最初に、不活性なプラスチック容器の中にメタクリル酸メチルを秤量した。次いで、安定剤およびそれぞれの開始剤、またはcでは促進剤を、室温で撹拌しながらメタクリル酸メチルに溶解させた。次に、他の成分すべてを加えた。次いで得られた混合物を徹底的に混合した。このようにして、塗りやすいペーストを形成した。実施例1キット1キット成分a1、b1、およびc1を互いと徹底的に混合した。塗りやすいセメントペーストを製造した。これは約4分まで作業することができ、約6分後に硬化した。硬化したセメントは、白色固体の物体であった。実施例2キット2キット成分a2、b2、およびc2を互いと徹底的に混合した。塗りやすいセメントペーストを製造した。これは約4分まで作業することができ、約6分後に硬化した。硬化したセメントは、白色固体の物体であった。実施例1および実施例2のキットを用いて、75mm×10mm×3.3mmの寸法を有する試料セメント体細片を製造した。曲げ強度および衝撃強さを測定するためにDynstat法、16mm×10mm×3.3mmの寸法を有する試料セメント体を製造した。これらの試料体を23°Cで24時間保存した。加えて、試験体を水の中で、37°Cで24時間保存した。保存した試料体の4点曲げ強度および曲げ弾性率を、Zwick万能試験機を用いて測定した。曲げ強度および衝撃強さを、Dynstat試験装置を用いて測定した。実施例3下記のキット成分をこれまでの実施例と同様に製造した。キット成分aキット成分bキット成分c"